ПОРШНЕВОЕ КОЛЬЦО С ПОКРЫТИЕМ, НАНЕСЕННЫМ ПУТЕМ ТЕРМИЧЕСКОГО НАПЫЛЕНИЯ, И СПОСОБ ЕГО ПОЛУЧЕНИЯ

1. Порошок напыления для термического напыления, причем порошок, включая долю твердых смазочных материалов от 5 до 20 масс.%, имеет следующее содержание элементов:
от 15 до 30 масс.% железа, Fe;
от 15 до 30 масс.% вольфрама, W;
от 25 до 35 масс.% хрома, Cr;
от 10 до 35 масс.% никеля, Ni;
от 1 до 5 масс.% молибдена, Mo;
от 0,2 до 3 масс.% алюминия, Al;
от 3 до 20 масс.% меди, Cu;
от 1 до 10 масс.% углерода, C;
от 0,1 до 2 масс.% серы, S; и
от 0,1 до 2 масс.% кремния, Si.
2. Порошок напыления по п.1, отличающийся тем, что порошок содержит долю от 20 до 50 масс.% карбидов в следующей концентрации:
от 10 до 30 масс.% карбида вольфрама, WC; и
3
2
от 5 до 20 масс.% CrC.
2
2
3. Порошок напыления по п.1 или 2, отличающийся тем, что порошок содержит твердые смазочные материалы, которые включают AlCuFe, MoS, WS или их смеси, причем доля твердых смазочных материалов, составляющая от 5 до 20 масс.%, подразделяется на следующие доли:
от 0 до 20 масс.% AlCuFe;
2
от 0 до 5 масс.% MoS; и
2
от 0 до 5 масс.% WS.
4. Порошок напыления по п.3, отличающийся тем, что твердые смазочные материалы содержат AlCuFe в следующих концентрациях:
от 80 до 95 масс.% Cu;
от 5 до 20 масс.% Al;
от 1 до 5 масс.% Fe; и
от 0,1 до 3 масс.% кислорода, O.
2
2
5. Порошок напыления по п.3, отличающийся тем, что доля WS составляет от 1,5 до 3,5 масс.%, при этом WS включен в никелевую матрицу.
2
2
6. Порошок напыления по п.3, отличающийся тем, что доля MoS составляет от 1 до 2,5 масс.%, при этом MoS включен в никелевую матрицу.
7. Порошок напыления по п.1 или 2, отличающийся тем, что размеры частиц порошка лежат в области от 1 до 100 мкм.
8. Порошок напыления по п.4, отличающийся тем, что размеры частиц порошка лежат в области от 1 до 150 мкм.
9. Порошок напыления по п.2, отличающийся тем, что карбиды включены в матрицу NiCr и имеют размеры частиц от 0,5 до 5 мм.
10. Поршневое кольцо, содержащее основу и покрытие, которое нанесено путем термического напыления порошка, причем порошок, включая долю твердых смазочных материалов от 5 до 20 масс.%, имеет следующее содержание элементов:
от 15 до 30 масс.% железа, Fe;
от 15 до 30 масс.% вольфрама, W;
от 25 до 35 масс.% хрома, Cr;
от 10 до 35 масс.% никеля, Ni;
от 1 до 5 масс.% молибдена, Mo;
от 0,2 до 3 масс.% алюминия, Al;
от 3 до 20 масс.% меди, Cu;
от 1 до 10 масс.% углерода, C;
от 0,1 до 2 масс.% серы, S; и
от 0,1 до 2 масс.% кремния, Si.
11. Поршневое кольцо по п.10, отличающееся тем, что толщина слоя покрытия лежит в области от 20 до 1000 мкм.
12. Поршневое кольцо по п.10 или 11, отличающееся тем, что способ термического напыления содержит высокоскоростное пламенное напыление или плазменное напыление.
13. Поршневое кольцо по п.10 или 11, отличающееся тем, что твердость покрытия лежит в области от 600 до 1000 HV0,1 мкм.
1/2
14. Поршневое кольцо по п.10 или 11, отличающееся тем, что вязкость разрушения покрытия лежит в области от 2,6 до 7,0 (МПа м).
15. Поршневое кольцо по п.10 или 11, отличающееся тем, что является чугунным или стальным поршневым кольцом.